Brevet FR2797877A1 — publié le 20010302

COPOLYMERES A BASE D'AZURANT OPTIQUE, LEUR FABRICATION ET MONOMERE POLYMERISABLE UTILE POUR CETTE FABRICATION. DESCRIPTION Domaine technique La présente invention a pour objet des copolymères comportant des azurants optiques, utilisables dans l'industrie en particulier dans l'industrie textile, dans l'industrie du papier et dans l'industrie des matières plastiques. État de la technique antérieure On a déjà envisagé de réaliser des polymères et copolymères comportant des azurants optiques afin de blanchir les polymères et d'obtenir des produits blancs résistant aux lavages et aux solvants, pour diverses applications, notamment pour le blanchiment des textiles, du papier et des matières plastiques, par exemple pour la fabrication d'objets d'usage courant tels que des jouets, des articles de papeterie, etc. On rappelle que les azurants optiques sont des agents de blanchiment par voie optique, constitués par des composés chimiques dotés d'une fluorescence bleue, qui absorbent dans l'ultra-violet (absorption maximale à une longueur d'onde inférieure à 400 nm) et réémettent de l'énergie par fluorescence dans le visible (émission dans le bleu vers 400 nm). Pour éviter leur dispersion dans divers milieux, on peut fixer ces azurants sur des polymères ou copolymères. Ainsi, I. Grabchev et T. Philipova ont décrit dans Die Angewandte Makromolekulare Chemie 263, 1998,1-4, page 4508 [1], des copolymères de styrène et de dérivés de triazine-stilbène, soit de dérivés d'azurant optique, comprenant 0,5 % en poids de triazine-stilbène, qui présentent des propriétés d'absorption maximale à 338-342 nm et des propriétés de fluorescence maximale à 416-422 nm. T. N. Konstantinova et I. K. Grabchev ont décrit dans Polymer International 43,1997, pp. 39-44 [2] des copolymères de styrène ou d'acrylonitrile avec des dérivés d'un azurant optique, le 1,8-naphtalimide, contenant 0,1 à 0,3 % en poids de cet azurant optique. Des copolymères de ce type ne présentent pas une intensité lumineuse de fluorescence suffisante pour certaines applications. Aussi, on a envisagé de réaliser des polymères à azurant optique uniquement à partir de dérivés d'azurants optiques polymérisables tels que ceux des documents mentionnés ci-dessus, mais on a constaté que leur émission de fluorescence était particulièrement médiocre alors que l'absorption était importante, et que cette émission était par ailleurs décalée vers le rouge par rapport à l'azurant optique utilisé. De plus, on a remarqué que la plupart des azurants optiques étaient peu solubles dans les solvants organiques, ce qui pose certains problèmes pour les utiliser dans des procédés de polymérisation radicalaire. La présente invention a précisément pour objet des copolymères comportant des azurants optiques fixés sur la chaîne du copolymère par des liaisons covalentes, qui présentent une émission de fluorescence d'intensité lumineuse maximale dans la région bleuviolet du spectre visible et qui peuvent être fabriqués par des procédés faciles à mettre en #uvre à partir de monomères polymérisables solubles dans des solvants organiques. Exposé de l'invention Selon l'invention, le copolymère est formé de motifs A et de motifs B comportant un azurant optique C lié de façon covalente aux motifs B, et il comprend 4 à 30 % en poids d'azurant optique C par rapport au poids du copolymère total. Selon l'invention, on a ainsi trouvé que l'intensité lumineuse de l'émission fluorescente était maximale quand on limitait à une plage précise la teneur en azurant optique du copolymère. En effet, avec les teneurs en azurant optique des copolymères décrits dans les références [1] et [2], l'intensité lumineuse de fluorescence est très faible. En revanche, lorque la teneur en azurant optique du copolymère dépasse 30 % en poids, on observe une extinction ou quenching du phénomène de fluorescence, celle-ci étant particulièrement faible lorsque le polymère est un homopolymère formé uniquement de motifs monomère comportant un groupe azurant optique. L'azurant optique fixé dans ce copolymère peut être choisi parmi les azurants optiques connus et utilisés jusqu'à présent pour le blanchiment. On peut utiliser en particulier un azurant optique choisi dans le groupe constitué : 1) des bis(benzoxazol-2-yl) de formule : dans laquelle A1 est un groupe aromatique, hétérocyclique ou alcoylène, et A est un atome d'hydrogène ou un groupe alkyle ; 2) des coumarines de formule : dans laquelle A3 est un groupe hétérocyclique ; 3) des bis(styryl)biphényle de formule : dans laquelle A4, A5 , A6, A7, Bet Bqui peuvent être identiques ou différents, représentent indépendamment un atome d'hydrogène, -S03Na ou un groupe alkyle ; et 4) des dérivés de triazine-stilbène de formule : dans laquelle A8, A9, A12 et A13 représentent indépendamment un atome d'hydrogène, un groupe -S03Na ou un groupe phénylamino, dialkylamino ou morpholino, et A10 et A11 représentent indépendamment un atome d'hydrogène ou -S03Na. Dans les formules données ci-dessus, les groupes aromatiques utilisés peuvent être des groupes comportant un ou plusieurs noyaux benzéniques, par exemple des groupes phényle, biphényle, phényle substitués ou des groupes aromatiques formés à partir d'hydrocarbures aromatiques polycycliques, comme les groupes naphtyle, phénanthryle, anthracényle, fluoranthényle, etc. Les groupes hétérocycliques sont des groupes hydrocarbonés, saturés ou insaturés, comportant un ou plusieurs hétéroatomes tels que 0, N et S. A titre d'exemple de groupes hétérocycliques, on peut citer les groupes thiényle, furyle, pyrannyle, isobenzofurannyle, isobenzothiényle, pyrrolyle, pyridyle, pyrazolyle. Les groupes alcoylène utilisés peuvent être linéaires ou ramifiés et comporter de 3 à 16 atomes de carbone. Les groupes alkyle susceptibles d'être utilisés sont des groupes linéaires ou ramifiés, ayant de préférence de 1 à 16 atomes de carbone. On utilise en particulier le groupe tert-butyle. Lorsque dans la formule (IV) , A8, A9, A12 et/ou A13 représentent un groupe dialkylamino, les groupes alkyle ont de préférence de 1 à 12 atomes de carbone. A titre d'exemple, l'azurant optique peut répondre à la formule (III) dans laquelle A et A représentent un groupe alkyle, par exemple le groupe tert-butyle, et A , A , B et B représentent un atome d'hydrogène. On peut aussi utiliser un azurant optique répondant à la formule (I) dans laquelle Areprésente le groupe : et Areprésente le groupe-tert-butyle. On peut encore utiliser un azurant optique répondant à la formule (IV) dans laquelle A10 et A11 représentent -S03Na et A8, A9, A12 et A13 représentent le groupe phénylamino. Dans le copolymère de l'invention, les motifs A et B peuvent être issus de divers monomères polymérisables de structures similaires ou différentes. Ainsi, la succession des motifs A et B peut correspondre au squelette d'un polymère naturel tel que les hydroxyéthers de cellulose, les polysaccharides, les esters de cellulose, des protéines modifiées et des hydrolysats de protéines. De préférence, les motifs A et B sont des motifs de polymères synthétiques, par exemple des motifs issus de monomères acryliques, méthacryliques, vinyliques, oléfiniques et/ou styréniques. Selon un mode de réalisation particulier, le copolymère comprend des motifs A issus du méthacrylate de méthyle et des motifs B issus du méthacrylate de l'azurant optique. A titre d'exemple, le copolymère peut répondre à la formule globale : dans laquelle x et y sont tels que la proportion massique de groupes azurants optiques C de formule : représente 4 à 30 % en poids du copolymère total. Dans cette formule, les motifs A sont formés du méthacrylate de méthyle et les motifs B du méthacrylate de l'azurant optique. Ils sont répartis de façon aléatoire dans la chaîne du copolymère. De préférence, la proportion massique de groupes azurants optiques C représente 8 à 10 % en poids du copolymère total. Les copolymères de l'invention peuvent être préparés par des procédés classiques, par exemple par copolymérisation radicalaire d'un monomère A' et d'un monomère B' sur lequel est fixé l'azurant optique C par une liaison covalente. Cette copolymérisation radicalaire est généralement effectuée en solution organique en présence d'un amorceur de polymérisation tel que l'azoisobutyronitrile. On peut aussi préparer le copolymère de l'invention par un procédé comprenant les étapes suivantes : a) préparer un copolymère comportant des groupes pendants susceptibles de réagir avec l'azurant optique C, et b) faire réagir les groupes pendants avec l'azurant optique C pour fixer celui-ci sur le copolymère en quantité telle qu'il représente 4 à 30 % du poids du copolymère modifié. Dans ce cas, le copolymère peut être préparé également par copolymérisation radicalaire de deux monomères dont l'un comporte les groupes pendants. Cette polymérisation peut être effectuée également en solution au moyen des mêmes amorceurs de polymérisation. Les proportions de monomères mis en présence pour la fabrication du copolymère dans les deux modes de mise en #uvre du procédé sont telles que l'on puisse obtenir la proportion voulue d'azurant optique dans le copolymère final. L'invention a encore pour objet un monomère polymérisable, utilisable dans le procédé de copolymérisation décrit ci-dessus, qui présente l'avantage d'être plus soluble dans les solvants organiques que les azurants optiques connus. Ce monomère polymérisable répond à la formule : L'invention concerne également un procédé de fabrication de monomères polymérisables utilisables pour la préparation des copolymères de l'invention, répondant à la formule : dans laquelle A4 et A5 sont des groupes alkyl et R1 représente l'un des groupes suivants : qui comprend les étapes suivantes : 1) couplage d'un acide boronique de formule : dans laquelle A4 et A5 sont tels que définis ci-dessus avec le dérivé bromé de formule : pour obtenir le composé de formule . A4 2) réaction du composé de formule (XI) avec le composé de formule R H où R1 est tel que défini ci- dessus. L'acide boronique de formule (IX) utilisé dans ce procédé peut être préparé à partir de 4-bromo- 3',5'-dialkyl-stilbène par réaction avec du butyllithium dans du tétrahydrofuranne à -78 C, suivie d'une réaction avec B (OBu)3 d'une hydrolyse acide. Le 4-bromo-3',5'-dialkyl-stilbène peut être préparé à partir du dialkyl toluène correspondant par bromation, suivie d'une réaction avec du triéthylphosphite puis avec le bromo-4-benzaldéhyde. L'invention concerne encore un procédé de fabrication de monomères polymérisables utilisables pour la préparation de copolymères de l'invention, répondant à la formule : dans laquelle A 4 et A sont des groupes alkyle et R2représente l'un des groupes suivants : qui comprend les étapes suivantes : 1) couplage d'un acide boronique de formule : dans laquelle A4 et A5 sont tels que définis ci-dessus avec le dérivé bromé de formule : pour obtenir le composé de formule : 2) réduction du composé de formule (XXIV) pour obtenir le composé de formule : 3) réaction du composé de formule (XXV) avec l'acide acrylique ou l'acide méthacrylique. D'autres caractéristiques et avantages de l'invention apparaîtront mieux à la lecture de la description qui suit d'exemples de réalisation donnés bien entendu à titre illustratif et non limitatif. Brève description des dessins La figure 1 illustre les spectres d'absorption UV-visible des différents copolymères à base d'azurant optique, sous forme de film. La figure 2 illustre les spectres d'émission de fluorescence des différents copolymères de la figure 1, sous forme de film. La figure 3 illustre les variations de l'intensité lumineuse réémise en fonction de la fraction molaire en monomère B avec azurant optique du copolymère. La figure 4 illustre les spectres de fluorescence des copolymères de la figure 1, sous forme de poudres. La figure 5 illustre les variations de l'intensité lumineuse réémise en fonction de la proportion massique en monomère B avec azurant optique du copolymère. Exposé détaillé des modes de réalisation Les exemples qui suivent illustrent la synthèse d'un monomère polymérisable comportant un azurant optique C, utilisable pour la fabrication de copolymères conformes à l'invention, et la fabrication de copolymères à partir de ce monomère. Exemple 1 : Préparation du méthacrylate de formule : a) synthèse du 4-bromo-3',5'-ditert-butylstilbène de formule : Cette synthèse correspond au schéma réactionnel suivant : 3C -7 - Préparation du bromure de 3,5-ditertbutylbenzyle (XIV). Dans un ballon de 500 ml contenant 50 g (0,25 mole) de 3,5-ditert-butyltoluène (XIII) et 160 ml de tétrachlorure de carbone, on fait couler une solution de 13 ml de brome (soit 40,5 g/0,25 mole) dans 40 ml de CC14 sur une durée d'une heure. On agite à température ambiante pendant 12 heures, puis on évapore le solvant. Le liquide jaune visqueux résiduel est distillé sous vide (1 mm/Hg). On obtient 48 g d'un liquide incolore correspondant au composé (XIV), le rendement est de 68 %. - Préparation du 3,5-ditertbutylbenzylphosphonate d'éthyle (XV). On chauffe 47,4 g (0,17 mole) de bromure de 3,5-ditert-butylbenzyle (XIV) avec 31,5 g (0,19 mole) de phosphite de triéthyle à 160 C (graduellement) pendant 5 heures (puis à 20 C, pendant 18 heures). On élimine les produits volatils sous vide mais le produit n'est pas distillé à cause de son point d'ébullition élevé. On obtient 54 g d'un liquide visqueux jaune pâle constitué du composé (XV) ; le rendement est de 94 %. - Préparation du 4-bromo-3',5'-ditertbutylstilbène (XII). On dissout 3,6 g (20 mM) de 4bromobenzaldéhyde et 6,8 g (20 mM) de 3,5ditertbutylbenzylphosphonate d'éthyle (XV) dans 10 ml de N,N-diméthylformamide distillé. Le ballon réactionnel est plongé dans un bain d'eau fraîche. On coule alors 22 ml d'une solution de tertiobutylate de potassium 1M dans le THF (22 mM). On agite le mélange pendant 22 heures à température ambiante. On hydrolyse le mélange réactionnel par 500 ml d'eau désionisée. Le solide précipité est filtré, rincé, puis cristallisé dans l'acétonitrile (45 ml pour 6,9 g de produit brut). On obtient 4,88 g de cristaux beiges du composé (XII). Le rendement est de 66 %. b) synthèse du 3-((4-bromophényl)vinyl)phénol de formule (XVI) : Cette synthèse correspond au schéma réactionnel suivant : On chauffe à 110 C pendant 10 heures, un mélange de 100 g (0,4 mole) de bromure de 4bromobenzyle (XVII) et de 69,95 g (0,4 mole) de phosphite de triéthyle. Le produit est alors distillé sous vide (1 mm Hg environ). On obtient 110 g d'un liquide incolore (XVIII) ; le rendement est de 95 %. Contrôle par RMN du proton. - Préparation du 3-((4bromophényl)vinyl)phénol (XVI). On dissout 2,57 g (20 mM) de 3hydroxybenzaldéhyde et 6,4 g (52 mM) de 4bromobenzylphosphonate d'éthyle (XVIII) dans 10 mL de tétrahydrofurane sec. Le ballon réactionnel est plongé dans un bain d'eau fraîche. On coule alors 105 mL d'une solution de tertiobutylate de potassium 0,4 M dans le THF (42 mM). On agite le mélange pendant 22 heures à température ambiante. On ajoute ensuite 12 ml d'acide sulfurique 6N (72 mM), puis 20 mL d'eau. Le solvant est évaporé sous vide (20 mm Hg), le solide apparu est filtré. Le produit est purifié par chromatographie liquide sur colonne (silice, éluant : dichlorométhane), puis cristallisé dans 15 ml de toluène. On obtient 4 g de produit (XVI). Point de fusion 139-40 C. Rendement : 73 %. c) Préparation de l'acide boronique de formule (XIX) : Cette préparation est effectuée à partir du 4-bromo-3',5'-ditert-butyl-stilbène de formule (XII), selon le schéma réactionnel suivant : - Préparation de l'acide 4-((3,5-ditertbutylphényl)vinyl)phénylboronique. 7,57 g (20 mMole) de 4-bromo- 3',5'ditertbutylstilbène (XII) sont dissous dans 80 ml de tétrahydrofurane anhydre. On refroidit le milieu réactionnel à -70 C et coule en 15 minutes 10 mL d'une solution de n-butyllithium 2,2 M dans l'hexane (soit 22 mM). Après une heure d'agitation à basse température, on charge 6mL (22 mMole) de borate de butyle dissous dans 2 mL de THF sec. On laisse la température revenir doucement à l'ambiante en agitant pendant 16 heures. On hydrolyse par 40 mL d'eau, puis 12 mL d'acide sulfurique 6N (72 mMole), on évapore le solvant sous vide, et on décante la phase organique apparue. Le borate résiduel est éliminé sous vide en dessicateur. On obtient 6,24 g d'un solide beige clair (composé (XIX)), rendement :93 %. d) Préparation du précurseur de formule (XX) : @ par couplage de l'acide boronique de formule (XIX) et du dérivé bromé de formule (XVI). Ce couplage est effectué de la façon suivante. On agite sous atmosphère d'argon 2,11 g (7,7 mMole) de 3-((4-bromophényl)vinyl)phénol (XVI), 0,35 g (0,3 mMole) de tétrakis(triphénylphosphine)palladium (0) dans 25 mL de 1,2diméthoxyéthane sec. On porte le milieu réactionnel à 70 C. Après 10 minutes, on charge 2,82 g (8,4 mMole) d'acide 4-((3,5-diterbutylphényl)vinyl)phénylboronique (XIX). Cinq minutes après, on ajoute 16 mL de solution 2M de carbonate de potassium. Le chauffage est maintenu pendant 8 heures. Après refroidissement, on ajoute de l'éther éthylique et de l'acétate d'éthyle, puis acidifie le milieu réactionnel. On extrait en ampoule à décanter et récupère la phase organique. Le produit brut est cristallisé dans 150 mL de toluène. Le solide beige-jaune obtenu est essoré et séché. On obtient 2,17 g (et 0,79 g par chromatographie des eaux-mères) du composé (XX). Rendement global (cristallisation + chromatographie) : 79 %. e) Estérification du précurseur de formule (XX) par l'acide méthacrylique. Cette réaction correspond au schéma réactionnel suivant : 2, 17 g (4, 5 mMole) de l'azurant (3-[4'- (3,5-ditertbutylphénylvinyl)biphényl-4-yl-vinyl]phénol (XX) et 0,6 g (7 mMole) d'acide méthacrylique sont dissous à température ambiante dans 40 ml de dichlorométhane sec. On ajoute alors 0,12 g (1 mMole) de 4-diméthylaminopyridine, puis 1,21 g (5,9 mMole) de N,N'-dicyclohexylcarbodiimide. On agite jusqu'au lendemain, filtre la N,N'-dicyclohexylurée formée, évapore le solvant et reprend le produit brut par 30 ml de cyclohexane bouillant. Après refroidissement, le solide apparu est essoré. On le purifie par chromatographie liquide (silice, élution : dichlorométhane/cyclohexane, 50/50 en volume). On obtient 2,29 g de produit blanc, le méthacrylate de formule (VII). Une forme allotropique jaune pâle citron apparaît spontanément après un certain temps. Rendement : 93 %. Exemple 2 : Préparation de copolymères à partir du méthacrylate de formule (VII). Dans cet exemple, on utilise différentes proportions de méthacrylate de formule (VII) et de méthacrylate de méthyle pour obtenir un copolymère par polymérisation radicalaire en solution. Cette réaction est effectuée dans du toluène sec, à une température de 70 C, en utilisant l'azoisobutyronitrile comme initiateur de radicaux libres. Elle correspond au schéma réactionnel suivant : Dans ce copolymère, les motifs A et B correspondant respectivement aux monomères méthacrylate de méthyle et méthacrylate de l'azurant optique, sont répartis dans la chaîne de façon aléatoire, et les teneurs x et y sont telles que l'on obtient des copolymères ayant des teneurs différentes en azurant optique. Le tableau 1 qui suit illustre les copolymères obtenus qui correspondent à différents taux massiques de méthacrylate d'azurant optique et par là même d'azurant optique. Dans le cas du copolymère à 9 % en masse de méthacrylate d'azurant, on opère de la façon suivante. On chauffe à 70 C la solution de 0,13 g (0,23 mmole) de méthacrylate d'azurant (VII), de 1,3 g (13 mmole) de méthacrylate de méthyle (XXI) distillé, 3,2 mg d'AIBN (2,2'-(azobisisobutyronitrile)) dans 15 ml de solvant (N,N-diméthylformamide ou toluène). Après 48 heures, on laisse refroidir, et précipite le polymère en coulant goutte à goutte la solution dans l'éthanol à 95 %. Le solide est essoré, séché, puis remis en solution dans le toluène pour une seconde précipitation dans l'éthanol. On obtient alors 1,2 g de poudre blanche amorphe (rendement 84%). On procède de façon similaire pour les autres copolymères. On vérifie par spectrométrie de résonance magnétique nucléaire du proton, que les fractions molaires de motifs B dans les copolymères obtenus, correspondent pratiquement à celles qui ont été engagées. Exemple 3 Dans cet exemple, on étudie les propriétés des copolymères 1 à 5 obtenus dans l'exemple 2. Pour réaliser cette étude, on met les copolymères sous la forme de films par la méthode de la tournette (spin-coating), en déposant le polymère par centrifugation à partir d'une solution du copolymère dans le 1,1,2-trichloroéthane. Les conditions de réalisation des films à la tournette sont les suivantes : Accélération Vitesse Durée (tours/min/s) (tours/min) (s) 600 1200 15 2000 3000 50 Pour chacun des copolymères, on prépare une solution à 33 g/1 dans du 1,1,2-trichloroéthane commercial, puis, après agitation, on filtre la solution sur filtre Millex Millipore 5 um et on réalise ensuite le dépôt à la tournette sur une lame de verre préalablement nettoyée. On effectue un recuit de 10 minutes à 80-100 C pour éliminer les traces de solvant résiduel. On conserve ensuite les films à l'abri de la lumière. On détermine tout d'abord l'épaisseur des films sur un profilomètre DEKTAK. Les résultats obtenus sont les suivants : Copolymère Epaisseur 1 0,19 m 2 0,17 m 3 0,18 m 4 0,16 m 5 0 , 21 pm On détermine ensuite les spectres d'absorption UV-visible des films sur un spectrophotomètre Perkin-Elmer Lambda 19 entre 300 et 800 nm. Ces spectres sont représentés sur la figure 1 qui illustre la densité optique en fonction de la longueur d'onde (en nm). Sur cette figure, on constate que l'absorption la plus élevée est obtenue avec le copolymère n 5 qui comporte 60 % en masse de motifs B du monomère à azurant optique, ce qui s'explique par la plus forte proportion en molécule active. En revanche, la densité optique diminue lorsque la teneur en azurant optique du copolymère diminue. On remarque ainsi que la densité optique est directement proportionnelle à la concentration en azurant optique conformément à la loi de Beer DO = s 1 c, où c est la concentration en azurant optique, 1 la longueur du trajet optique et s le coefficient d'absorption molaire. Ainsi, plus la proportion en azurant optique est grande, plus la densité optique est élevée, ce qui est conforme à l'effet attendu. On détermine également les spectres d'émission de fluorescence des films sur un spectrophotomètre de fluorescence Hitachi F-4500 dans les conditions suivantes : Longueur d'onde d'excitation : 350 nm Fente (exc/em) : 2,5 nm/2,5 nm Vitesse de balayage : 240 nm/min Tension PMT : 700 Volts Ces spectres sont illustrés sur la figure 2 où l'on remarque que l'intensité lumineuse réémise est la plus élevée dans le cas du copolymère 2 comportant 9 % en masse de motif B avec azurant optique et qu'elle est la plus faible dans le cas du copolymère n 5 comportant 60 % en masse de motif B à azurant optique. On observe ainsi une inhibition ou quenching de la fluorescence lorsque la densité en sites fluorescents est très importante. Ainsi, l'optimum d'émission de fluorescence correspond à une proportion en azurant optique de 5 à 20 % en masse, le copolymère n 3 qui comprend 20 % de monomères actifs, a une émission supérieure de façon significative à celle du copolymère à 5 % de monomères actifs. La figure 3 illustre ces résultats sous la forme de la variation de l'intensité lumineuse réémise maximale en fonction de la proportion molaire en motif B. Sur cette figure, il apparaît nettement un phénomène de quenching dès que la quantité de motif B à azurant optique dépasse 20 %. On a également réalisé les spectres d'émission de fluorescence des copolymères sous forme de poudre dans les conditions suivantes : Longueur d'onde d'excitation : 350 nm Fente (exc/em) : 2,5 nm/2,5 nm Vitesse de balayage : 240 nm/min Tension PMT : 950 Volts La figure 4 illustre les spectres de fluorescence ainsi obtenus. Ces spectres sont semblables à ceux de la figure 2. Ainsi, le copolymère n 2 présente l'émission de fluorescence la plus importante. Sur cette figure, on a également représenté le spectre obtenu avec le polymère n 6 comprenant 100 % de motif B obtenu par polymérisation radicalaire du monomère de formule (VII) dans les mêmes conditions. On remarque que ce copolymère n 6 présente l'émission de fluorescence la plus faible. Par ailleurs, on remarque un décalage de la longueur d'onde d'émission maximale vers le rouge (vers la droite) quand le taux de motifs B actifs augmente, soit quand le phénomène de quenching apparaît. Le spectre s'aplatit alors nettement. La figure 5 illustre la variation de l'intensité lumineuse maximale réémise en fonction du taux de motifs B actifs. On obtient une courbe très ressemblante à celle obtenue dans le cas des échantillons sous forme de film, avec un optimum pour un taux en motifs B de l'ordre de 8 à 9 %, soit 6 à 8 % en poids d'azurant optique C. Exemples comparatifs 1 à 3 Dans ces exemples, on prépare plusieurs échantillons constitués par une matrice inerte en polyméthacrylate de méthyle (PMMA) dans laquelle est incorporé un azurant optique à raison de 10 % en masse. Dans ce but, on prépare trois solutions à 33 g/1 de polyméthacrylate de méthyle commercial (masse moyenne 25 000) dans du 1,1,2-trichloroéthane et y ajoute 10 % en masse de l'un des azurants optiques suivants : - le méthacrylate de l'azurant optique de formule (VII) décrit ci-dessus, - l'azurant optique commercial TINOPAL SOP qui répond à la formule (IV) donnée ci-dessus avec A10 et A11 représentant -S03Na et A8, A9, A12 et A13 représentant le groupe phénylamino, et - l'azurant optique commercial UVITEX qui répond à la formule (I) ci-dessus avec Areprésentant : et A2 représentant le groupe tert-butyle. On filtre chaque solution sur filtre Millex 5 um, puis on les dépose à la tournette sur des lames de verre et on recuit à 80 C pendant 10 minutes. On obtient ainsi les films de polymères suivants : Polymère n 7 PMMA + 10 % d'azurant optique (VII) Polymère n 8 PMMA + 10 % de TINOPAL SOP Polymère n 9 PMMA + 10 % d'UVITEX Les spectres d'absorption UV-visible de ces films sont obtenus sur un spectrophotomètre Perkin Elmer entre 300 et 600 nm. Les densités optiques maximales sont données dans le tableau 2. Dans ce tableau 2, on a également reporté les résultats obtenus avec un film du polymère n 6, homopolymère du composé (VII), préparé de la même façon. Ainsi, on remarque la forte absorption du film de polymère n 6 par rapport aux autres films et un décalage spectral vers le rouge (la droite) pour les films des polymères 8 et 9 avec les composés TINOPAL SOP et UVITEX. On détermine maintenant les spectres d'émission de ces films ainsi que celle du film de polymère n 6 sur un spectrofluorimètre HITACHI F-4500 dans les conditions suivantes : Longueur d'onde d'excitation : 340 nm Fente (ex/en) : 2,5 nm/2,5 nm Vitesse de balayage : 240 nm/min Tension PMT : 700 Volts Réponse 0,5 s Les résultats obtenus sont donnés dans le tableau 3. Ces résultats montrent que le film du polymère 6 (homopolymère du composé VII) a une très faible fluorescence émise et que le film du polymère 7 a une émission de fluorescence plus importante que celle des films des polymères 8 et 9. On a aussi étudié l'émission de fluorescence du polymère n 6, des molécules TINOPAL SOP et UVITEX et de la molécule (VII), sous forme de poudre pour les comparer au copolymère n 2 également sous forme de poudre. Les spectres de fluorescence ont été déterminés dans les conditions suivantes : Longueur d'onde d'excitation : 350 nm Fente (ex/em) : 1 nm/1 nm Vitesse de balayage : 240 nm/min Tension PMT : 950 Volts Les résultats obtenus sont donnés dans le tableau 4 annexé. On remarque ainsi que l'intensité lumineuse réémise est très intense pour les échantillons de poudre du copolymère 2 et des molécules TINOPAL SOP et UVITEX par rapport aux échantillons de poudre du polymère 6 et de la molécule (VII), et que la longueur d'onde d'émission est décalée vers le bleu pour l'échantillon de copolymère 2 par rapport aux échantillons de poudre des molécules TINOPAL SOP et UVITEX. Ces exemples comparatifs prouvent ainsi la supériorité de l'azurant optique MA de formule (VII) par rapport aux produits commerciaux UVITEX et TINOPAL SOP. Selon l'invention, on obtient encore d'autres avantages en fixant cet azurant sur la chaîne polymère par une liaison covalente. En effet, ceci évite la possibilité de libération de l'azurant optique dans le milieu environnant, ce qui le rend compatible avec divers milieux hydrophiles ou hydrophobes. Cette fixation le rend ainsi insensible aux réactions chimiques et le rend compatible avec d'autres colorants, si nécessaire. Enfin, un autre avantage de l'invention est de limiter la quantité d'azurant optique du produit (à des valeurs de 8-10 % en masse) tout en obtenant l'effet maximal de fluorescence réémise. Ceci permet de diminuer le coût des produits dans lesquels on incorpore cet azurant optique. Références citées. [1] : I. Grabchev et T. Philipova, Die Angewandte Makro molekulare Chemie 263,1998, 1-4, page 4508. [2] : T. N. Konstantinova et I. K. Grabchev, Polymer International 43,1997, pp. 39-44. Tableau 1 Copolymère % en poids de Motif A % en poids de Motif B % en poids % en mmol (% en mole) (% en mole) d' azurant déterminée (méthacrylate de méthyle (méthacrylate optique par RMN d'azurantoptique) A B 1 95 (99) 5 (1) 4,23 99 1 2 91 (98) 9 (2) 7,6 97 3 3 80 (95,5) 20 (4,4) 17 95 5 4 65 (91) 35 (9) 29,6 90 1( 5 40(79) 60 (21) 50,79 73 27 Tableau 2 Polymère Longueur max DO max 6. homopolymère de (VII) 345 2,3 7. PMMA + 10 % de (VII) 350 0,32 8. PMMA + 10 % TINOPAL SOP 360 0,34 9. PMMA + 10 % UVITEX 360 0,30 Tableau 3 Intensité lumineuse Echantillon sous forme de film #max d'émission réémise (nm) (u. arb.) 6. Homopolymère de (VII) 440 360 7. PMMA + 10 % de (VII) 405-425 1800-2030 8. PMMA + 10 % TINOPAL SOP 450 435 9. PMMA + 10 % UVITEX 420-440 325-525 Tableau 4 Intensité lumineuse Echantillon sous forme de poudre #max d'émission réémise (nm) (u, arb. ) 2. Copolymère (V) avec y 0,02 434 2822 6. Homopolymère de (VII) 446 1395 7bis. (VII) 444 270 8bis. TINOPAL SOP 446 1248 9bis. UVITEX 453 2123 REVENDICATIONS 1. Copolymère formé de motifs A et de motifs B comportant un azurant optique C lié de façon covalente aux motifs B, ledit copolymère comprenant 4 à 30 % en poids d' azurant optique C par rapport au poids du copolymère total. 2. Copolymère selon la revendication 1, dans lequel l'azurant optique est choisi dans le groupe 1) des bis (benzoxazol-2-yl) de formule : dans laquelle A1 est un groupe aromatique, hétérocyclique ou alcoylène, et A est un atome d'hydrogène ou un groupe alkyle ; 2) des coumarines de formule : dans laquelle A3 est un groupe hétérocyclique ; 3) des bis(styryl)biphényle de formule : dans laquelle A4, A , A , A , B et B qui peuvent être identiques ou différents, représentent indépendamment un atome d'hydrogène, -S03Na ou un groupe alkyle ; et 4) des dérivés de triazine-stilbène de formule : dans laquelle A , A, A12 et A représentent indépendamment un atome d'hydrogène, un groupe -S03Na ou un groupe phénylamino, dialkylamino ou morpholino, et A10 et A11 représentent indépendamment un atome d'hydrogène ou -S03Na. 3. Copolymère selon la revendication 2, dans lequel l'azurant optique répond à la formule (III) dans laquelle A et A5 représentent un groupe alkyle et A6, A7, B1 et B2 représentent un atome d'hydrogène 4. Copolymère selon la revendication 3, dans lequel Aet Areprésentent le groupe tert-butyle. 5. Copolymère selon la revendication 2, dans lequel l'azurant optique répond à la formule (I) dans laquelle Areprésente le groupe : et Areprésente le groupe-tert-butyle. 6. Copolymère selon la revendication 2, dans lequel l'azurant optique répond à la formule (IV) dans laquelle A10 et A11 représentent -S03Na et A8, A9, A12 et A13 représentent le groupe phénylamino. 7. Copolymère selon l'une quelconque des revendications 1 à 6, dans lequel les motifs A et B sont des motifs issus de monomères acryliques, méthacryliques, vinyliques, oléfiniques et/ou styréniques. 8. Copolymère selon la revendication 7, dans lequel le motif A est issu du méthacrylate de méthyle et le motif B est issu du méthacrylate de l'azurant optique. 9. Copolymère selon la revendication 8, qui répond à la formule globale : dans laquelle x et y sont tels que la proportion massique de groupes azurants optiques C de formule : représente 4 à 30 % en poids du copolymère total. 10. Copolymère selon la revendication 9, dans lequel la proportion massique de groupes azurants optiques C représente 8 à 10 % en poids du copolymère total. 11. Procédé de préparation d'un copolymère selon l'une quelconque des revendications 1 à 10, qui comprend la copolymérisation radicalaire d'un monomère A' et d'un monomère B' sur lequel est fixé par une liaison covalente l'azurant optique C. 12. Procédé de préparation d'un copolymère selon l'une quelconque des revendications 1 à 10, qui comprend les étapes suivantes : a) préparer un copolymère comportant des groupes pendants susceptibles de réagir avec l'azurant optique C, et b) faire réagir les groupes pendants avec l'azurant optique C pour fixer celui-ci sur le copolymère en quantité telle qu'il représente 4 à 30 % du poids du copolymère modifié. 13. Monomère polymérisable utilisable dans le procédé de la revendication 11 répondant à la formule : \/ formule : 0 o (VII) \J/~\-V=\# X=J (VU) 14. Procédé de fabrication d'un monomère polymérisable de formule : dans laquelle A et A sont des groupes alkyle et R représente l'un des groupes suivants : qui comprend les étapes suivantes : 1) couplage d'un acide boronique de formule : dans laquelle A4 et A sont tels que définis ci-dessus avec le dérivé bromé de formule : pour obtenir le composé de formule : 2) réaction du composé de formule (XI) avec le composé de formule R1H où R1 est tel que défini cidessus. 15. Procédé selon la revendication 14, dans lequel A4 et A5 représentent le groupe tert-butyle et R représente : 16. Procédé de fabrication d'un monomère polymérisable de formule : dans laquelle A et A sont des groupes alkyle et R représente l'un des groupes suivants : qui comprend les étapes suivantes : 1) couplage d'un acide boronique de formule : dans laquelle A4 et A5 sont tels que définis ci-dessus avec le dérivé bromé de formule : pour obtenir le composé de formule : 2) réduction du composé de formule (XXIV) pour obtenir le composé de formule : 3) réaction du composé de formule (XXV) avec l'acide acrylique ou l'acide méthacrylique.